(57)【要約】【課題】  黒皮鋼板を２電極高速水平すみ肉溶接する場合においても、良好なスラグ剥離性、ビード形状およびビード外観が得られるなど良好な溶接作業性を持つガスシールドアークすみ肉溶接用フラックス入りワイヤを提供する。【解決手段】  ワイヤ全質量に対する質量％で、Ｔｉ酸化物をＴｉＯ2換算値で２．５〜４．０％、Ｓｉ酸化物をＳｉＯ2換算値で１．２〜２．０％、ＭｇのＭｇＯ換算値を含むＭｇＯ換算値で０．１〜０．７％、Ｚｒ酸化物をＺｒＯ2換算値で０．１〜０．４％、Ａｌ酸化物のＡｌ2Ｏ3換算値で０．３％以下、ＮａおよびＫをＮａ2Ｏ換算値およびＫ2Ｏ換算値の合計で０．０５〜０．３０％、弗素化合物をＦ換算値で０．０３〜０．２０％、を含有し、Ｆｅ酸化物のＦｅＯ換算値で０．４％以下とし、残部は主に鉄粉、合金剤、脱酸剤および不可避的不純物からなることを特徴とする。【選択図】  なし【特許請求の範囲】
【請求項１】
鋼製外皮内にフラックスを充填してなるガスシールドアークすみ肉溶接用フラックス入りワイヤにおいて、ワイヤ全質量に対する質量％で、フラックスに、
Ｔｉ酸化物：ＴｉＯ2換算値で２．５〜４．０％、
Ｓｉ酸化物：ＳｉＯ2換算値で１．２〜２．０％、
Ｍｇ０：０．１〜０．７％（ＭｇのＭｇＯ換算値を含む）、
Ｚｒ酸化物：ＺｒＯ2換算値で０．１〜０．４％、
Ａｌ酸化物：Ａｌ2Ｏ3換算値で０．３％以下、
ＮａおよびＫ：Ｎａ2Ｏ換算値およびＫ2Ｏ換算値の合計で０．０５〜０．３０％、
弗素化合物：Ｆ換算値で０．０３〜０．２０％
を含有し、Ｆｅ酸化物：ＦｅＯ換算値で０．４％以下とし、残部は、主に鉄粉、合金剤、脱酸剤および不可避的不純物からなることを特徴とするガスシールドアークすみ肉溶接用フラックス入りワイヤ。
【請求項２】
フラックスに、ＢｉおよびＢｉ酸化物の一方または両方のＢｉ換算値：０．００５〜０．０４０％を含有することを特徴とする請求項１記載のガスシールドアークすみ肉溶接用フラックス入りワイヤ。
【発明の詳細な説明】
【技術分野】
【０００１】
本発明は、軟鋼および４９０〜５９０Ｎ／ｍｍ2級高張力鋼および低温用鋼などの溶接構造物を製造する際に使用するガスシールドアークすみ肉溶接用フラックス入りワイヤに係わるものであり、特にノンショッププライマ塗装鋼板（以下、黒皮鋼板という。）の２電極高速水平すみ肉溶接において良好なスラグ剥離性、ビード形状およびビード外観が得られるガスシールドアークすみ肉溶接用フラックス入りワイヤ（以下、フラックス入りワイヤという。）に関する。
【背景技術】
【０００２】
船舶、橋梁などの建造分野では水平すみ肉溶接の比率が高く、製作コスト低減のために高速溶接が可能なフラックス入りワイヤの開発要求が依然として強い。この要望に対し、ショッププライマ塗装鋼板の高速化対応については、主に耐気孔性向上の観点から種々のすみ肉溶接用フラックス入りワイヤが提案され効果を奏している。しかし、従来提案のすみ肉溶接用フラックス入りワイヤ（例えば、特許文献１または２参照）を使用して、２電極高速水平すみ肉溶接方法（例えば、特許文献３、４または５参照）を適用して黒皮鋼板の溶接を行うと、溶接状況が安定せずスラグ被包が不完全となり、スラグ剥離性、ビード形状およびビード外観が著しく劣化し、手直し箇所の増加や溶接速度を遅く抑えて施工しなければならないという問題が生ずる。
【０００３】
図１は、黒皮鋼板の２電極高速水平すみ肉溶接法による溶接状況を説明するために示した模式図である。図１に示す高電流高速２電極１プールの溶接では、良好なビード形成のために先行電極ワイヤ１と後行電極ワイヤ２との間に安定した湯溜り６を形成することが必要となる。なお、湯溜り６とは、高電流で行う２電極高速水平すみ肉溶接において問題となる強い両電極のアークプラズマ（先行電極３、後行電極４）による溶融プール７の過度の後退を抑制して良好なビード形状ができるように、電極角度θ1を持たせた先行電極ワイヤ１と電極角度θ2を持たせた後行電極ワイヤ２を配置し、アーク力を緩和するために両電極間に形成させる盛り上がりのある溶融部を呼称するものである。しかしながら、黒皮鋼板のように酸化スケール５の付着した鋼板を従来のフラックス入りワイヤを使用して溶接した場合、湯溜り６の安定した形成が困難となり、さらに図２に示すように下板１１と立板１２を組み合わせたT字型水平すみ肉溶接において溶融スラグ8の凝固が遅れる状態が観察され、溶接ビード１３の立板１２側では凝固スラグ９が全体的に薄く、部分的に溶接ビード１３（溶接金属１０）が露出する。このような不均一なスラグ被包は、スラグ剥離性を劣化させ、ビード形状の不等脚傾向（立板１２側の脚長不足）やビード止端部の揃い不良、スラグ焼き付きによるビード外観不良となる。
【０００４】
【特許文献１】特開平３−１８０２９８号公報
【特許文献２】特開平１１−５１９３号公報
【特許文献３】特開昭６３−２３５０７７号公報
【特許文献４】特開平２−２８０９６８号公報
【特許文献５】特開平７−３１４１８１号公報
【発明の開示】
【発明が解決しようとする課題】
【０００５】
本発明は、黒皮鋼板を２電極高速水平すみ肉溶接する場合でも、良好なスラグ剥離性、ビード形状およびビード外観が得られるガスシールドアークすみ肉溶接用フラックス入りワイヤを提供することを目的とする。
【課題を解決するための手段】
【０００６】
本発明の要旨は、鋼製外皮内にフラックスを充填してなるガスシールドアークすみ肉溶接用フラックス入りワイヤにおいて、ワイヤ全質量に対する質量％で、フラックスに、Ｔｉ酸化物をＴｉＯ2換算値で２．５〜４．０％、Ｓｉ酸化物をＳｉＯ2換算値で１．２〜２．０％、ＭｇおよびＭｇ酸化物の一方または両方のＭｇＯ換算値で０．１〜０．７％、Ｚｒ酸化物をＺｒＯ2換算で０．１〜０．４％、Ａｌ酸化物をＡｌ2Ｏ3換算で０．３％以下、ＮａおよびＫの酸化物または化合物のＮａ2ＯおよびＫ2Ｏ換算値の合計を０．０５〜０．３０％、弗素化合物をＦ換算値で０．０３〜０．２０％を含有し、Ｆｅ酸化物：ＦｅＯ換算値で０．４％以下とし、残部は主に鉄粉、合金剤、脱酸剤および不可避的不純物からなることを特徴とする。
【０００７】
また、フラックスに、ＢｉおよびＢｉ酸化物の一方または両方のＢｉ換算値で０．００５〜０．０４０％を含有することも特徴とするガスシールドアークすみ肉溶接用フラックス入りワイヤにある。
【発明の効果】
【０００８】
本発明のガスシールドアークすみ肉溶接用フラックス入りワイヤによれば、黒皮鋼板を２電極で高速水平すみ肉溶接する場合においても良好なスラグ剥離性、ビード形状およびビード外観が得られるので、溶接の高能率化および溶接部の品質向上が図れる。
【発明を実施するための最良の形態】
【０００９】
本発明者らは、種々のフラックス入りワイヤを試作し、黒皮鋼板の２電極高速水平すみ肉溶接におけるビード形成改善について検討した。
【００１０】
その結果、従来のショッププライマ鋼板溶接用のフラックス入りワイヤを使用して黒皮鋼板を２電極高速水平すみ肉溶接した場合の前記湯溜り不安定およびスラグ被包性不完全の原因は、黒皮鋼板表面の酸化スケールの影響が極めて大きく溶融金属および溶融スラグの粘性が低下し、流動性が過剰となっていることがわかった。
【００１１】
また、黒皮鋼板の２電極高速水平すみ肉溶接時のスラグ被包性、ビード形状およびビード外観の改善のためには、従来のＴｉＯ2を主成分とする低スラグ系すみ肉用フラックス入りワイヤにおいてＦｅ酸化物の低減だけでなく、特にＳｉ酸化物を増量して溶融スラグの粘性を高めることが効果的であることが分かった。
【００１２】
さらにその他の成分について詳細に検討し、黒皮鋼板の２電極高速水平すみ肉溶接に使用した場合において、溶融スラグの粘性および流動性、さらにスラグの凝固点が適正となり、安定した溶接状況下でスラグ剥離性、ビード形状およびビード外観が良好となるフラックス入りワイヤを見出した。
【００１３】
以下に、本発明のフラックス入りワイヤの成分限定理由を述べる。
【００１４】
Ｔｉ酸化物：ＴｉＯ2換算値で２．５〜４．０質量％
ルチール、チタンスラグ等のＴｉ酸化物は、溶融スラグの粘性を高めスラグ被包性を向上させる作用を有する。しかし、Ｔｉ酸化物のＴｉＯ2換算値の合計が２．５質量％（以下、％という。）未満では、スラグ量不足とともに溶融スラグの粘性が不足して上脚部でのスラグ被包が不十分となり、スラグ剥離性およびビード形状およびビード外観が不良となる。一方、ＴｉＯ2換算値が４．０％を超えると、スラグ生成量が過多となり両電極間に形成する湯溜りが不安定になりスラグ被包むらが生じ、ビード形状およびビード外観が著しく劣化する。したがって、Ｔｉ酸化物のＴｉＯ2換算値は２．５〜４．０％とする。
【００１５】
Ｓｉ酸化物：ＳｉＯ2換算値で１．２〜２．０％
珪砂やジルコンサンドなどのＳｉ酸化物は、スラグ形成剤としてスラグの粘性を向上させる作用を有する。しかし、Ｓｉ酸化物のＳｉＯ2換算値が１．２％未満では、溶融スラグの粘性が不足して上脚部でのスラグ被包が不十分となり、スラグ剥離性、ビード形状およびビード外観が不良となる。一方、ＳｉＯ2換算値が２．０％を超えると、スラグ生成量が過多となるため、安定した湯溜り形成が困難となり、スラグ被包が不十分でスラグ剥離性が不良になるとともにビード形状は上脚部の脚長が著しく小さい不等脚となりビード外観も著しく劣化する。したがって、Ｓｉ酸化物のＳｉＯ2換算値は１．２〜２．０％とする。
【００１６】
ＭｇＯ：０．１〜０．７％（ＭｇのＭｇＯ換算値を含む）
マグネシアクリンカーや金属Ｍｇが溶接中に酸化され生じたＭｇＯは、溶融スラグの凝固点を高める作用を有する。ＭｇＯ（ＭｇのＭｇＯ換算値を含む）を０．１％以上含有させることによって、酸化スケールの混入により低下した溶融スラグの凝固点を引き上げ、上脚部のスラグ被包を確保してアンダーカットの防止およびスラグ剥離性を良好にする。また、止端部のなじみや揃いが良好なビード形状および光沢のあるビード外観を得ることが可能となる。一方、ＭｇＯが０．７％を超えると、アークが粗くなるためスパッタ発生量が増加し、スラグ被抱性も劣化するためビード形状およびビード外観が不良となる。したがって、ＭｇＯは、ＭｇのＭｇＯ換算値を含めて０．１〜０．７％とする。
【００１７】
Ｚｒ酸化物：ＺｒＯ2換算値で０．１〜０．４％
ジルコンサンド、酸化ジルコンなどのＺｒ酸化物は、スラグ凝固点を引き上げスラグ被包性を高めてビード形状を平滑にする作用を有する。Ｚｒ酸化物のＺｒＯ2換算値が０．４％を超えると、スラグ被包が不均一となりスラグ剥離性、ビード形状およびビード外観が不良となる。Ｚｒ酸化物のＺｒＯ2換算値が、０．１％未満になるとスラグの被包性が不十分でビード形状が劣化する。したがって、Ｚｒ酸化物のＺｒＯ2換算値は０．１〜０．４％とする。
【００１８】
Ａｌ酸化物：Ａｌ2Ｏ3換算値で０．３％以下
アルミナやカリ長石などのＡｌ酸化物は、スラグ形成剤としてビードの立板側のアンダーカットを防止し、ビード止端部のなじみ性およびスラグ剥離性を良好にする作用を有する。しかし、Ａｌ酸化物のＡｌ2Ｏ3換算値が０．３％を超えると、スラグ被包むらが生じ、スラグ剥離性、ビード形状およびビード外観が不良となる。したがって、Ａｌ酸化物のＡｌ2Ｏ3換算値は０．３％以下とする。
なお、Ａｌ酸化物のＡｌ2Ｏ3換算値が０．０５％未満となると、上記効果が低下するため、好ましくは０．０１％以上とする。
【００１９】
ＮａおよびＫ：Ｎａ2Ｏ換算値およびＫ2Ｏ換算値の合計で０．０５〜０．３０％
珪酸ソーダや珪酸カリなどの水ガラス、チタン酸ソーダ、チタン酸カリ、およびカリ長石などのＮａやＫを含む原料から供給されるＮａおよびＫは、アークの安定剤として作用する。しかし、ＮａおよびＫのＮａ2Ｏ換算値およびＫ2Ｏ換算値の合計が０．０５％未満では、アークが不安定となり、大粒のスパッタ発生量が増加するとともに、ビード形状およびビード外観が不良となる。一方、Ｎａ2Ｏ換算値およびＫ2Ｏ換算値の合計が０．３０％を超えると、スラグ剥離性、ビード形状およびビード外観が不良で、スパッタおよびヒュームの発生量も増加する。したがって、ＮａおよびＫのＮａ2Ｏ換算値およびＫ2Ｏ換算値の合計は０．０５〜０．３０％とする。
【００２０】
弗素化合物：Ｆ換算値で０．０３〜０．２０％
蛍石、弗化ソーダや珪弗化カリ等の弗素化合物は、ガス発生剤として機能する他、スラグの粘性を調整して耐気孔性を向上させ、さらにアークの指向性も強める作用を有する。しかし、弗素化合物のＦ換算値が０.０３％未満であると、鋼板への水分の吸着がある場合などにピットが発生しやすく、またアークの指向性が弱まりアークの安定性を欠き湯溜りが不安定となるためビード形状およびビード外観が劣化する。一方、弗素化合物のＦ換算値が０．２０％を超えると、スラグの粘性が過度に低下し、ビード全面を被包することができなくなり、上脚部に除去しにくいスラグが薄く残りスラグ剥離性が劣化し、ビード形状は凸状になる。したがって、弗素化合物のＦ換算値は０．０３〜０．２０％とする。
【００２１】
Ｆｅ酸化物：ＦｅＯ換算値で０．４％以下
酸化鉄、ミルスケールなどのＦｅ酸化物のＦｅＯ換算値が０．４％を超えると、溶融スラグの粘性および凝固点が低下し過ぎて、黒皮鋼板の溶接においては、黒皮鋼板からの酸化スケール混入と相乗し湯溜り不安定、スラグ被包性不完全が顕著となり、スラグ剥離性、ビード形状およびビード外観が著しく劣化する。したがって、Ｆｅ酸化物のＦｅＯ換算値は０．４％以下とする。
【００２２】
ＢｉおよびＢｉ酸化物の一方または両方のＢｉ換算値：０．００５〜０．０４０％
ＢｉおよびＢｉ酸化物は、溶融金属スラグ界面に薄膜を形成し、スラグ剥離性を向上させ、ビード表面に光沢を生むなどビード外観を良好にする作用を有する。しかし、ＢｉおよびＢｉ酸化物の一方または両方のＢｉ換算値が０．００５％未満ではその効果が認められず、０．０４０％を超えると上脚部のスラグが流れてビード全面をスラグで被包することが出来なくなり、ビード形状およびビード外観が不良となる。したがって、ＢｉおよびＢｉ酸化物の一方または両方のＢｉ換算値は０．００５〜０．０４０％とする。
【００２３】
以上、本発明のフラックス入りワイヤの構成要件の限定理由を述べたが、その他のワイヤ成分としては、軟鋼および４９０Ｎ／ｍｍ2級高張力鋼用、５９０Ｎ／ｍｍ2級高張力鋼用、低温用鋼用、耐候性鋼用などフラックス入りワイヤの品種毎に規定されている溶着金属試験の機械的性質および化学成分を満足するために合金剤および脱酸剤を含有するものであり、特にＣ、Ｓｉ、Ｍｎについては外皮成分との合計でＣ：０．０４〜０．１２％、Ｓｉ：０．３〜１．０％、Ｍｎ：１．０〜３．５％であることが好ましい。また、溶接母材の成分に応じてＮｉ、Ｃｕ、Ｃｒなどの合金成分の単体またはそれらの合金鉄の１種または２種以上を、例えば、Ｎｉ：１４％以下、Ｃｕ：２％以下、Ｃｒ：５％以下含有させることができ、残部は主に外皮のＦｅおよびフラックス中の鉄粉である。
【００２４】
また、フラックス入りワイヤが含有する水素量は、耐気孔性の観点からワイヤ全質量に対して４０ｐｐｍ以下にすることが好ましい。なお、ワイヤの水素量の低減はフラックス原料の種類、充填フラックスの乾燥条件あるいはシームレスタイプフラックス入りワイヤの場合はワイヤの中間焼鈍条件を適宜選択することによって行う。
【００２５】
なお、本発明のフラックス入りワイヤは、鋼板表面に錆がある場合も適用でき、さらに１電極の溶接においても良好なスラグ剥離性、ビード形状およびビード外観が得られる。
【００２６】
本発明のフラックス入りワイヤは、フラックス充填後の伸線加工性が良好な軟鋼または低合金鋼の外皮内に、前記限定した成分のフラックスをワイヤ全質量に対して８〜２０％程度充填後、孔ダイス伸線やローラ圧延加工により所定のワイヤ径（１．２〜２．０ｍｍ）に縮径して製造する。
【００２７】
以下、実施例により本発明の効果をさらに詳細に説明する。
【実施例】
【００２８】
軟鋼外皮（Ｃ：０．０２％、Ｓｉ：０．０１％、Ｍｎ：０．３０％、Ａｌ：０．０１％）にフラックスを充填後、縮径して（外皮の軟化および脱水素のための中間焼鈍を１回実施）、フラックス充填率１３〜１５％でワイヤ径１．６ｍｍの鋼製外皮に貫通した隙間がないシームレスタイプのフラックス入りワイヤを各種試作した。表１および表２にそれぞれの試作ワイヤを示す。なお、ワイヤの全水素量は全ワイヤとも２０〜４０ｐｐｍの範囲にあることを確認した。
【００２９】
【表１】
2006224178.tif 000002
【００３０】
【表２】
2006224178.tif 000003
【００３１】
これら試作ワイヤを各々両電極に使用して、図２に示す黒皮鋼板のＴ字すみ肉試験体を用いて自動溶接機で２電極高速水平すみ肉溶接試験（両側同時溶接）を行った。表３に溶接条件を示す。
【００３２】
【表３】
2006224178.tif 000004
【００３３】
試験体は、板厚１６ｍｍ、試験体長さ１．０ｍの黒皮鋼板（４９０Ｎ／ｍｍ2級高張力鋼用）であって、下板１１および立板１２端面にも酸化スケール５が付着しているものを用意した。これらの鋼板を加圧しながら下板１１と立板１２の隙間がない状態で仮付け溶接して試験体とした。
【００３４】
各試験ワイヤにつき、溶接状況（特に湯溜りの安定性、スパッタ）、スラグ被包性、スラグ剥離性、ビード形状およびビード外観およびを評価した。表４に溶接試験結果を示す。各試験の評価基準は、溶接状況は○：湯溜りが安定しスパッタも少ない、△：湯溜りの安定性が劣化しスパッタも多い、×：著しく不安定、を示す。スラグ被包性は○：良好、△：所々、被包むらが生じる、×：全線で被包むらが生じる、を示す。スラグ剥離性は○：良好、△：除去しにくい、×：非常に除去しにくい、を示す。ビード形状・外観は○：良好、△：やや不良、×：特に悪い（使用不可）を示す。
【００３５】
【表４】
2006224178.tif 000005
【００３６】
表４中ワイヤ記号Ｗ１〜Ｗ８が本発明例、ワイヤ記号Ｗ９〜Ｗ２１は比較例である。
【００３７】
本発明例であるワイヤ記号Ｗ１〜Ｗ８は、フラックスに各酸化物、他を適量含んでいるので両電極間の湯溜りが安定しスパッタ発生量が少なく、スラグ被包性が十分で、スラグ剥離性、ビード形状およびビード外観のいずれも良好で、極めて満足な結果であった。なお、別途1電極で溶接電流３００Ａ、溶接電圧３２Ｖ、溶接速度５０ｃｍ／ｍｉｎの溶接条件で図２に示す試験体を用いて溶接した結果、スパッタ発生量が少なく、スラグ被包性が十分で、スラグ剥離性、ビード形状およびビード外観のいずれも良好であった。
【００３８】
比較例中ワイヤ記号Ｗ９は、ＴｉＯ2換算値が少ないので、溶接ビード上脚部でのスラグ被包が不十分でスラグ剥離性、ビード形状およびビード外観が不良であった。
【００３９】
ワイヤ記号Ｗ１０は、ＴｉＯ2換算値が多いため、湯溜りがやや不安定でビード形状、ビード外観が不良であり、溶接ビードの所々において被包むらも確認された。
【００４０】
ワイヤ記号Ｗ１１は、ＳｉＯ2換算値が少ないため、溶接ビード全線においてスラグ被包むらが生じスラグ剥離が困難で、ビード形状およびビード外観も不良であった。
【００４１】
ワイヤ記号Ｗ１２は、ＳｉＯ2換算値が多く、湯溜りが著しく不安定でスラグ被包性、スラグ剥離性、ビード形状およびビード外観が不良であった。
【００４２】
ワイヤ記号Ｗ１３は、（Ｍｇを含む）ＭｇＯ換算値が少ないため、スラグ被包性が劣化し、スラグ剥離性、ビード形状およびビード外観も不良であった。
【００４３】
ワイヤ記号Ｗ１４は、（Ｍｇを含む）ＭｇＯ換算値が多いため、ビード形状およびビード外観が不良であり、アーク状態が粗くなりスパッタ発生量が多くなった。
【００４４】
ワイヤ記号Ｗ１５は、ＦｅＯ換算値が多いため、湯溜りが安定せずスラグ被包は不完全となり、スラグ剥離性、ビード形状およびビード外観が不良であった。
【００４５】
ワイヤ記号Ｗ１６は、ＺｒＯ2換算値が多いため、スラグ被包が不均一となり、ビード形状、ビード外観およびスラグ剥離性が不良であった。
【００４６】
ワイヤ記号Ｗ１７は、Ａｌ2Ｏ3換算値が多いので、スラグ被包むらが生じ、スラグ剥離性、ビード形状およびビード外観が不良であった。
【００４７】
ワイヤ記号Ｗ１８は、Ｎａ2Ｏ換算値とＫ2Ｏ換算値の合計が少ないため、アークが不安定で、大粒のスパッタが多く発生し、ビード外観不良およびビード形状も不良であった。また、Ｂｉ添加量が多いため、ビード上部でスラグ被包むらが確認され、スラグ剥離性も不良であった。
【００４８】
ワイヤ記号Ｗ１９は、Ｎａ2Ｏ換算値とＫ2Ｏ換算値の合計が多いため、スラグ剥離性、ビード形状およびビード外観が不良で、スパッタ発生量も多かった。
【００４９】
ワイヤ記号Ｗ２０は、Ｆ換算値が少ないため、アークの指向性が弱く湯溜りが不安定で、ビード形状およびビード外観もやや不良であった。また、Ｂｉ添加量が少ないため、ビード表面でスラグが焼き付き、スラグ剥離が困難であった。
【００５０】
ワイヤ記号Ｗ２１は、Ｆ換算値が多いため、スラグ被包が不完全でスラグ剥離性がやや悪くビード形状およびビード外観も不良であった。
【図面の簡単な説明】
【００５１】
【図１】すみ肉溶接用フラックス入りワイヤの２電極高速すみ肉溶接状況を説明するために示した模式図である。
【図２】本発明の実施例に用いた水平すみ肉溶接の試験体断面を示す模式図である。
【符号の説明】
【００５２】
１  先行電極ワイヤ
２  後行電極ワイヤ
３  先行電極アーク
４  後行電極アーク
５  酸化スケール
６  湯溜り
７  溶融プール
８  溶融スラグ
９  凝固スラグ
１０  溶接金属
θ1  先行電極角度
θ2  後行電極角度
ｄ  電極間距離
１１  下板
１２  立板
１３  溶接ビード
【図１】
2006224178.tif 000006
【図２】
2006224178.tif 000007